ЭЛЕКТРОД ИЗ УСИЛЕННОЙ МЕТАЛЛИЧЕСКОЙ ФОЛЬГИ

1. Металлофольговый электрод, содержащий:
i) усиливающий слой, образованный из пористой подложки, и
ii) первый и второй слои металлической фольги, выполненной содержащей литий и/или натрий,
причем усиливающий слой расположен между первым и вторым слоями металлической фольги и соединен (предпочтительно соединен давлением) с ними с образованием композитной структуры, имеющей толщину 100 микрон или менее.
2. Металлофольговый электрод по п.1, причем композитная структура имеет толщину 60 микрон или менее.
3. Металлофольговый электрод по п.1, причем металлическая фольга образована из металлического лития.
4. Металлофольговый электрод по п.1, причем пористая подложка образована из непроводящего материала.
5. Металлофольговый электрод по п.1, причем пористая подложка образована из волокнистого материала.
6. Металлофольговый электрод по п.5, причем волокнистый материал является материалом, образованным из полимерных волокон.
7. Металлофольговый электрод по п.1, причем пористая подложка образована из материала, выбранного из по меньшей мере одного из нетканого полотна, тканого полотна и полимерной сетки.
8. Металлофольговый электрод по п.7, причем нетканое или тканое полотно не содержит металла.
9. Металлофольговый электрод по п.7, причем пористая
подложка образована из нетканого полипропиленового полотна.
3
10. Металлофольговый электрод по п.1, причем усиливающий слой имеет плотность меньше 6 г/см.
11. Электрохимический элемент, содержащий металлофольговый электрод по любому из предыдущих пунктов.
12. Электрохимический элемент по п.11, который является литий-серным аккумулятором, содержащим металлофольговый электрод в качестве анода, серосодержащий катод и электролит.
13. Электрохимический элемент по п.11, причем элемент является обратимым электрохимическим элементом.
14. Способ формирования металлофольгового электрода, включающий:
обеспечение усиливающего слоя, образованного из пористой подложки,
обеспечение первого и второго слоев металлической фольги, выполненной из лития и/или натрия,
помещение усиливающего слоя между упомянутыми первым и вторым слоями металлической фольги, и
приложение давления для соединения слоев друг с другом с образованием композитной структуры,
при этом толщина композитной структуры по меньшей мере на 25% меньше суммы начальных толщин усиливающего слоя, первого слоя металлической фольги и второго слоя металлической фольги.
15. Способ по п.14, причем металлофольговый электрод является электродом по любому из пп.1-10.
16. Способ по п.14, который дополнительно включает этап резки композитной структуры.
17. Способ по п.14, причем толщина композитной структуры по меньшей мере на 50% меньше суммы начальных толщин усиливающего слоя, первого слоя металлической фольги и второго слоя металлической фольги.
18. Способ по п.17, причем толщина композитной структуры по меньшей мере на 75% меньше суммы начальных толщин усиливающего слоя, первого слоя металлической фольги и второго слоя металлической фольги.
19. Способ по п.14, причем толщина композитной структуры меньше суммы начальных толщин первого слоя металлической фольги и второго слоя металлической фольги.
20. Способ по п.19, причем толщина композитной структуры меньше начальной толщины первого слоя металлической фольги или второго слоя металлической фольги.
21. Способ по п.14, который дополнительно включает применение электрода в качестве анода электрохимического элемента.
22. Способ по п.14, причем этап соединения давлением осуществляют путем совместного каландрирования слоев с образованием композитной структуры.